(57)【要約】ポリエステルと有機過酸化物との反応性押出によって得られる、一つ以上の、生分解性脂肪族および／または脂肪−芳香族熱可塑性ポリエステルの組成物。【特許請求の範囲】
【請求項１】
ポリエステルと有機過酸化物との反応性押出によって得られ、ポリエステルに対し4.5重量％(w/w)より低い、好ましくは3重量％より低い、より好ましくは1重量％より低いゲル画分を有するジカルボン酸／ジオールタイプの、一つ以上の生分解性脂肪族および／または脂肪−芳香族の熱可塑性ポリエステルの組成物。
【請求項２】
該ポリエステルが、ポリエステルの溶融温度より少なくとも20℃高い反応温度での反応性押出により得られ、過酸化物の半減期Tdimが10分、好ましくは5分、より好ましくは3分未満であるような、請求項１に記載の組成物。
【請求項３】
ジカルボン酸が、シュウ酸、マロン酸、コハク酸、グルタル酸、アジピン酸、ピメリン酸、スベリン酸、アゼライン酸、セバシン酸、ウンデカン二酸、ドデカン二酸およびブラシル酸からなる群から選択される、請求項２に記載の組成物。
【請求項４】
ジオールが1,2−エタンジオール、1,2−プロパンジオール、1,3−プロパンジオール、1,4−ブタンジオール、1,5−ペンタンジオール、1,6ヘキサンジオール、1,7−ヘプタンジオール、1,8−オクタンジオール、1,9−ノナンジオール、1,10−デカンジオール、1,11−ウンデカンジオール、1,12−ドデカンジオール、1,13−トリデカンジオール、1,4−シクロヘキサンジメタノール、ネオペンチルグリコール、2−メチル−1,3−プロパンジオール、ジアンヒドロソルビトール、ジアンヒドロマンニトール、ジアンヒドロイディトール、シクロヘキサンジオール、シクロヘキサンメタンジオールを含む群から選択される、請求項３に記載の組成物。
【請求項５】
出発モノマーが、組成物中の酸の全量に対して0.1〜20モル％、好ましくは0.2〜10モル％、より好ましくは0.3〜7モル％の範囲の量で、天然または合成由来の不飽和酸をも含む、請求項1〜４のいずれかに記載の組成物。
【請求項６】
出発モノマーがさらに、ジカルボン酸/ジオールの全量に基づいて、多官能性芳香族化合物を50モル％まで含む、請求項1〜５のいずれかに記載の生分解性組成物。
【請求項７】
一つ以上の多官能性分子をジカルボン酸に基づいて0.1〜3モル％の範囲の量で含み、前記分子がグリセロール、ペンタエリスリトール、トリメチロールプロパン、クエン酸、デンシポール酸、オーリポール酸、エポキシ化大豆油およびひまし油から選択される、請求項１〜６のいずれかに記載の組成物。
【請求項８】
少なくとも一つのヒドロキシ酸を、ジカルボン酸のモルに基づいて0.1〜49％、好ましくは0〜30モル％の範囲の量で含み、前記ヒドロキシ酸が、グリコール酸、ヒドロキシ酪酸、ヒドロキシカプロン酸、ヒドロキシ吉草酸、7−ヒドロキシへプタン酸、8−ヒドロキシカプロン酸、9−ヒドロキノナン酸および乳酸からなる群から選択される、請求項１〜7のいずれかに記載の組成物。
【請求項９】
同じタイプ、ランダムまたはブロックのポリエステルとの、または（発酵によっても得られる）ポリヒドロキシ酸タイプの他のポリエステルとの、またはポリエステル以外の合成ポリマーとの、あるいは澱粉、セルロース、キトサン、アルギネーチおよび天然ゴムからなる群から選択される天然由来のポリマーとのブレンドである、請求項１〜８のいずれかに記載の組成物。
【請求項１０】
澱粉およびセルロースが改質された、および／または澱粉が分解化およびゼラチン化形態にて存在する、請求項９に記載の組成物。
【請求項１１】
澱粉との混合が、澱粉に本来含まれている、または澱粉組成物の可塑剤として加えられた水の存在下で行われる、請求項１０に記載の組成物。
【請求項１２】
有機過酸化物が、ジアシルパーオキサイド、パーオキシエステル、ジアルキルパーオキサイド、ヒドロキシパーオキサイド、パーオキシケタールおよびパーオキシジカルボン酸を含む群から選択される、請求項１〜１１のいずれかに記載の組成物。
【請求項１３】
ジアシルパーオキサイド、ジアルキルパーオキサイドが過酸化ベンゾイル、過酸化ラウロイル、過酸化イソナノイル、過酸化ジクミル、ジ−（tert−ブチルパーオキシイソプロピル）ベンゼン、tert−ブチルパーオキサイド、2,5−ジメチル−2,5−ジ（tert−ブチル）パーオキシへキサンを含む群から選択される、請求項１２に記載の組成物。
【請求項１４】
ポリエステルの溶融温度より少なくとも２０℃高い反応温度で、ポリエステルと、有機過酸化物の半減期Tdimが10分未満、好ましくは５分未満、より好ましくは３分未満であるような、有機過酸化物との反応性押出によって得られる、ジカルボン酸／ジオールタイプの、一つ以上の生分解性脂肪族および／または脂肪−芳香族熱可塑性ポリエステルの組成物の製造方法。
【請求項１５】
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、ドリンクなどのための、即席容器のような単層または多層の食品パッケージ；
−    押出コーティング技法により得られる被覆物；
−    紙、プラスチック、アルミニウム、金属化フィルムとの多層ラミネート；
−    予備発泡粒子からの発泡ブロックを含む、発泡および半発泡製品；
−    発泡シート、熱成形シートおよびそれらから得られる食品包装用容器；
−    青果用一般容器；
−    フィラーとしての、ゼラチン化、分解化および／または複合化した澱粉もしくは天然澱粉との複合物；
−    保健衛生分野用の繊維、織物および不織布
の製造に用いられる、請求項１に記載の、一つ以上の生分解性の、脂肪族および／または脂肪−芳香族の熱可塑性ポリエステルの組成物の使用。
【請求項１６】
請求項１〜１３のいずれかに記載の組成物から得られる成形品。
【請求項１７】
前記成形品が、一方向性フィルム、二方向性フィルム、他のポリマー材料との多層フィルム、マルチングフィルム、押出コーティング技法により得られる被覆物から選択される、請求項１６に記載の成形品。
【請求項１８】
前記成形品が、有機廃棄物収集用の袋またはライナーから選択される、請求項１６に記載の成形品。
【請求項１９】
前記成形品が、牛乳容器、ヨーグルト容器、精肉容器、飲料容器、果物容器、野菜容器から選択される、単層、多層の食品容器である、請求項１６に記載の成形品。
【請求項２０】
前記成形品が、紙、プラスチック、アルミニウム、金属化フィルムから選択される材料の層を含む多層ラミネートである、請求項１６に記載の成形品。
【請求項２１】
前記成形品が、発泡製品、半発泡製品、予備発泡粒子からの発泡ブロック、発泡シート、熱成形シート、発泡シートまたは熱成形シートから作られる食品包装用容器から選択される、請求項１６に記載の成形品。
【請求項２２】
前記成形品が、フィラーとしての、ゼラチン化、分解化および／または複合化した澱粉または天然澱粉との複合物から選択される、請求項１６に記載の成形品。
【請求項２３】
前記成形品が、保健衛生分野の繊維、織物、不織布から選択される、請求項１６に記載の成形品。
【発明の詳細な説明】
【技術分野】
【０００１】
本発明は、ポリエステルと有機過酸化物との反応押出により得られる、一つ以上の生分解性、脂肪族および／または脂肪−芳香族熱可塑性ポリエステルの組成物に関する。
【背景技術】
【０００２】
物品製造における生分解性ポリエステルの使用に関する主な問題の一つは、種々の公知の変換技術(例えば、フィルムブローのような)により使用に十分高い分子量を有するポリマーを得るのが困難なことであろう。その他のポリマーとの生分解性ポリエステルとの相容性もまた問題である。
【０００３】
有機過酸化物は、ビニルモノマー（例えば、PVC、LDPE、ポリスチレン）の重合や共重合の開始剤として、エラストマーや樹脂の強化剤として、さらにまたエチレン／プロピレンおよび合成ゴムやシリコンの架橋剤として、特にポリマー分野に使用される化学的な特製品である。
【０００４】
生分解性ポリマーの分野では、EP−O 989 159  （JSPコーポレーション）が、改善された特性をもつフォームの製造を許容する高ゲル画分を有する樹脂を得るために、非架橋性脂肪族ポリエステルの架橋剤として有機過酸化物を使用することを開示している。特に、後で発泡される架橋樹脂ビーズを得るために、それらの製造後、過酸化物が非架橋性脂肪族ポリエステルのビーズに加えられる。
【０００５】
また、EP−O 737 219（Neste Oy）は、重合処理中のポリマー鎖の切断（すなわち、分子量の低下）を減少させるために、ポリヒドロキシ酸（すなわち、ポリ乳酸およびポリカプロラクトン）の安定化剤として有機過酸化物の使用を開示している。
【０００６】
US 5,500,465は、澱粉または多糖化合物とのブレンドして用いられる、ポリヒドロキシ酸タイプの、生分解性脂肪族ポリエステルまたはコポリエステルの架橋開始剤として、過酸化物の使用を開示している。この特許は、特に、水分量が１重量％未満に乾燥され、水以外の可塑剤の存在下で生分解性ポリエステルと混合される天然澱粉のみを含むブレンドに関する。
【発明の開示】
【発明が解決しようとする課題】
【０００７】
先行技術は、架橋現象を顕著に増加させることなく、フィルム加工用により適合させる目的で、有機過酸化物との押出が改善された、ジカルボン酸／ジオールタイプの生分解性ポリエステルを開示していない。
【０００８】
逆に、本発明によれば、例えばフィルムブローのような多様な加工タイプに、ポリエステルを適さなくさせるゲル形成を導く顕著な架橋現象を伴わないで、分子量の増加が生じる。
【課題を解決するための手段】
【０００９】
本発明は、ポリエステルと有機過酸化物との反応性押出によって得られる、ジカルボン酸／ジオールタイプの、一つ以上の生分解性の、脂肪族および／または脂肪−芳香族熱可塑性ポリエステルの組成物に関する。
【発明を実施するための最良の形態】
【００１０】
本発明によれば、ジカルボン酸／ジオールタイプの、生分解性熱可塑性ポリエステルが、押出工程中に有機過酸化物を加えることにより、高分子量で、得られるということが、驚くことに見出された。生分解性ポリエステルの分子量の増加は、過酸化物でポリエステルを処理後に、粘度値の増加を観察することにより、容易に評価され得る。
【００１１】
特に、本発明による組成物では、ポリエステルは、該ポリエステルの溶融温度よりも少なくとも２０℃高い反応温度で、また過酸化物の半減期Tdimが10分未満であるような反応性押出反応によって得られる。
【００１２】
反応性押出前のポリエステルの固有粘度は、0.5〜1.5dl/g、好ましくは0.8〜1.4dl/ｇからなるが、反応性押出後の該ポリエステルの固有粘度は、0.7〜1.7dl/g、好ましくは、0.9〜1.5dl/gからなる。
【００１３】
ジカルボン酸の例は、シュウ酸、マロン酸、コハク酸、グルタル酸、アジピン酸、ピメリン酸、スベリン酸、アゼライン酸、セバシン酸、ウンデカン二酸、ドデカン二酸、ブラシル酸を含む。
【００１４】
ジオールの例は、1,2−エタンジオール、1,2−プロパンジオール、1,3−プロパンジオール、1,4−ブタンジオール、1,5ペンタンジオール、1,6ヘキサンジオール、1,7−ヘプタンジオール、1,8−オクタンジオール、1,9−ノナンジオール、1,10−デカンジオール、1,11−ウンデカンジオール、1,12−ドデカンジオール、1,13トリデカンジオール1,4−シクロヘキサンジメタノール、ネオペンチルグリコール、2−メチル−1,3−プロパンジオール、ジアンヒドロソルビトール、ジアンヒドロマンニトール、ジアンヒドロイディトール、シクロヘキサンジオール、シクロヘキサンメタンジオールを含む。
【００１５】
ジカルボン酸やジオールに加え、本発明による生分解性ポリエステルは、出発モノマーとして、天然または合成由来の不飽和酸をも含んでいても有利である。その含量は、組成物中の酸の全量に対し0.1〜20モル％、好ましくは0.2〜10モル％、より好ましくは0.3〜7モル％の範囲内の量である。
【００１６】
合成由来の不飽和酸の例は、マロン酸、フマル酸、酢酸ビニル、アクリル酸、メタクリル酸、ヒドロキシアルキルアクリレート、およびヒドロキシアルキルメタクリレートである。
【００１７】
天然由来の不飽和酸の例は、リシノール酸およびレスクロール（lesquerolic）酸のようなモノ不飽和ヒドロキシ酸、オレイン酸、エルカ酸、リノール酸、リノレン酸およびイタコン酸のようなモノ−またはポリ不飽和のモノカルボン酸である。
【００１８】
天然由来の不飽和酸は、純粋な形態、または飽和もしくは不飽和の他の脂肪酸との混合形態のいずれで用いてもよい。特に、それらは、それらの元となる植物油を鹸化またはエステル交換して得られるブレンドとして用いてもよい。例えば、リシノール酸メチルの形態にあるリシノール酸は、ひまし油をメタノールとエステル交換反応させ、次いでグリセリン（反応副生物）と過剰のメタノールを除去して得られる、ほぼ混じりけのない形態で用いてもよい。
【００１９】
本発明による生分解性ポリエステルは、特に分子を不飽和部分とグラフトすることにより官能化するのが有利である。
本発明による生分解性ポリエステルは、出発モノマーとして、フタル酸、特にテレフタル酸、ビスフェノールA、ヒドロキノンなどのような多官能性の芳香族化合物を−鎖に含まれるジカルボン酸およびその他の可能な酸の含量に基づいて−これもまた5０モル％まで含んでいても有利である。
【００２０】
本発明によるポリエステルは、ベースモノマーに加えて、少なくとも一つのヒドロキシ酸を、脂肪族ジカルボン酸のモルに基づいて、０〜4９モル％、好ましくは0〜30モル％の範囲の量で含んでいてもよい。好適なヒドロキシ酸の例は、グリコール酸、ヒドロキシ酪酸、ヒドロキシカプロン酸、ヒドロキシ吉草酸、7−ヒドロキシヘプタン酸、8−ヒドロキシカプロン酸、9−ヒドロキシノナン酸および乳酸である。
【００２１】
分枝鎖状の製品を得るために、本発明のコポリエステルの製造方法の中で、一つ以上の多官能性分子が、ジカルボン酸および天然由来の不飽和酸（さらに可能なヒドロキシ酸およびフタル酸）の量に基づいて0.1〜３モル％の量で加えられても有利である。これらの分子の例は、グリセロール、ペンタエリスリトール、トリメチロールプロパン、クエン酸、デンシポール酸(densipolic acid)、オーリポール酸（auripolic acid）、エポキシ化大豆油、およびひまし油を含む
【００２２】
さらに、本発明のコポリマーは、同じタイプのポリエステル、ランダムおよびブロック両方のポリエステルとの、または（発酵によっても得られる）ポリヒドロキシ酸タイプ、またはポリエステル以外の合成ポリマー（例えば、ポリアミド、ポリカルボネート、ポリオレフィン、ポリウレタンのような）とのブレンドで得られるか、または用いられる。
【００２３】
また、澱粉、セルロース、キトサン、アルギネートまたは天然ゴムのような、天然由来のポリマーとのブレンドでも得られるか、または用いられる。このような場合、過酸化物は、ブレンド中の異なるポリマーと融和し、異なるポリマー鎖との間の結合を形成することになる。
【００２４】
澱粉とのブレンドの場合、組成物の混合は水の存在下で起こり、後者は澱粉にもともと含まれている水分、または澱粉組成物の可塑剤として働くために加えられた水であってもよい。澱粉およびセルロースは、改質されていてもよく、それらの中で例えば0.2〜2.5の置換度の澱粉またはセルロースエステル、ヒドロキシプロピル化澱粉および脂肪鎖で改質された澱粉を挙げることができる。澱粉は分解化またはゼラチン化された形態のいずれでも用いられる。
【００２５】
本発明による生分解性ポリエステルの製造に用いられる有機過酸化物は、ジアシルパーオキサイド、パーオキシエステル、ジアルキルパーオキサイド、ヒドロキシパーオキサイド、パーオキシケタールおよびパーオキシジカルボン酸を含む。ジアシルパーオキサイドおよびジアルキルパーオキサイドが好ましい。
【００２６】
かかる過酸化物の例は、例えば、過酸化ベンゾイル、過酸化ラウロイル、過酸化イソノナノイル、過酸化ジクミル、ジ−（tert−ブチルパーオキシイソプロピル）ベンゼン、tert−ブチルパーオキサイド、２,５−ジメチル−２,５−ジ（tert−ブチル）パーオキシへキサンを含む。
【００２７】
有機過酸化物は、ポリエステル（ブレンドの場合プラスその他のポリマー）の量に基づいて、0.02〜1.5重量％、好ましくは0.03〜1.0重量％、さらに好ましくは0.04〜0.6重量％の範囲の量で加えられる。特に、フィルムおよびシート用には、好適な範囲は0.02〜0.7重量％、好ましくは0.03〜0.5重量％、であり、発泡製品用に好適な範囲は、0.1〜1.5重量％、好ましくは0.2〜1.0重量％である。
【００２８】
当業者であれば、本発明によるゲルパーセントを有するポリマーを得るために、該ポリマーの性質について必要とされる過酸化物の実際の量を容易に特定できるだろう。例えば、鎖不飽和の導入を介して改質されるポリマーの場合、同じタイプの飽和ポリエステルのために必要な量に対して、より少量の過酸化物と操作するのが都合がよい。
【００２９】
有機過酸化物は公知の通り、それらが加熱に対して安定性に乏しいことを特徴とする。それらは、多少の差はあっても高温で、しかもしばしば猛烈で爆発的な形で分解する恐れがある。それゆえ、有機過酸化物の性質を知るための重要な性質は、半減期Tdim、すなわち所定温度ｔで、過酸化物の半数が反応するまでの時間である。
【００３０】
温度ｔからの半減期Tdimの従属性は、指数タイプのものである。
Tdim＝ae-bt（aおよびｂ＝定数で）
これは、与えられた過酸化物について、温度が高くなればなるほど、Tdimがより低くなることを意味する。
【００３１】
本発明の組成物において、ポリエステルは、該ポリエステルの溶融温度よりも少なくとも２０℃高い反応温度で得られ、反応押出反応により過酸化物の半減期Tdimは10分未満、好ましくは５分未満、より好ましくは３分未満である。
【００３２】
本発明による組成物において、ポリエステルは、該ポリエステルに対して4.5重量％未満、好ましくは3％未満、より好ましくは1％未満のゲル画分で得られる。
【００３３】
本発明によるゲル画分は、ポリエステルサンプル（X1）をクロロホルム中に8時間還流下に置き、混合物を篩でろ過し、ろ過グリッドに残留する材料（X2）を計量することにより特定される。ゲル画分は、そのようにして得られた材料のサンプルの重量に対する割合（X2/X1）×100で測定される。本発明によるポリエステルは、−関係する分子量を好適に調整することにより−、フィルム、注入成形および押出コーティング製品、繊維、フォーム、熱成形品などのような多くの実際の適用に用いるのに適する。
【００３４】
特に、本発明によるポリエステルは、
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、飲料などのための即席容器のような単層または多層の食品パッケージ；
−    押出コーティング技法により得られる被覆物；
−    紙、プラスチック、アルミニウム、金属化フィルムとの多層ラミネート；
−    予備発泡粒子から得られる発泡ブロックを含む、発泡および半発泡製品；
−    発泡シート、熱成形シートおよびそれらから得られる食品包装用容器；
−    青果用一般容器；
−    フィラーとしての、ゼラチン化、分解化および／または複合化した澱粉もしくは天然澱粉との複合物；
−    保健衛生分野用の繊維、織物および不織布
の製造に適する。
本発明によるポリエステルの非限定的な例をいくつか以下に示す。
【００３５】
実施例１
セバシン酸およびブタンジオール（ジオール／ジカルボン酸のモル比＝1.05）、ならびにイソプロポキシAl触媒の存在下での重縮合により、直鎖状の、ポリブチレンセバケートを得た。このポリブチレンセバケートの製造方法は、を特許WO 00/55236の教示に従って行った。
【００３６】
機械的攪拌装置、窒素流入口、コンデンサ−および真空ポンプとの接続部を備えた25 lスチール反応器中で、
‐セバシン酸6000g（29.7モル）
‐ブタンジオール2807ｇ（31.2モル）
‐イソプロポキシAl  6g(3.0・10-2 モルに相当)
から出発してポリマーを合成した。
【００３７】
活発な攪拌、窒素気流下、温度を徐々に210℃に上げた。軽副生物の理論量の90％を蒸留するまでこの反応を継続した。次いで240℃に加熱し、0.6mmHgの圧力を該システムに加えた。この反応を120分間継続した。固有粘度0.85dl/g（25℃、0.2ｇ/dl のCHCl3溶液）、MFR  44g/10分(150℃;2.16kg）およびTm＝65℃を有するポリマー7kgを得た。
【００３８】
そのようにして得られたポリマー1kgを、
−バレル：                長さ395mm   直径20〜32mm
−充填：                  23℃で強制冷却
−スクリュー（徹底混合）：円錐形、反転、直径20−31mm、長さ331mm
−ヘッド：                長さ80mm、直径20mm；ノズル：直径3mm
の主要特性を有する押出装置テオメックス(Theomex)TW−100を備えた二軸スクリュー押出機、ハーケレオコード（Haake Rheocord）90中で、2,5−ジメチル−2,5−ジ(tert−ブチル) パーオキシヘキサン（ルペロックス）(Luperox)101) 4g（0.4pph）と反応させた。
この工程を
−温度プロファイル；23−90−170−170−170℃
−スクリュ−回転速度：200rpm；処理量：1kg/h
の条件下で行った。
【００３９】
温度プロファイルは、押出機の第一ゾーン(充填ゾーン)の温度がポリエステルのTmより低く、次のゾーンでは、温度はより高いが、過酸化物のTdimが10分以上であるようなものである。これは、反応物の好適な混合後わずか10分未満の過酸化物のTdimで、実施温度に到達する目的をもっている。
【００４０】
得られた生成物は、固有粘度1.23dl/g（溶液中、CHCl3 0.2g/dl、25℃）、MFR1.4g/10分（150℃；2.16kg）および融点Tm＝64℃を有する。
2,5−ジメチル−2,5−ジ(tert−ブチル) パーオキシヘキサンの170℃での半減期Tdimは、約2.5分であった。このTdimは、過酸化物生産者により供給されたデータにを基づいて計算された。（表I参照）
【００４１】
該生成物を次いで、ゲル量の測定のために分析した。詳細には、約４g（X1）のサンプルをクロロホルム200mlの容器に入れた。この混合物を次いで8時間加熱還流し、600メッシュ篩を有するろ過装置を用いて、真空ろ過した。ろ過処理後、ろ過ネット上に残った材料を、次いで約50℃で8時間、減圧下にオーブン乾燥した。かくして得られた材料（X2）の重量を測定した。かくして得られた材料とサンプル重量の割合（X2）/（X1）＝0.5％として、該ゲル画分を計算した。
【００４２】
実施例２
重縮合により得られた直鎖状のポリブチレンセバケート−コ−リシノレートで、グレードアップを実施した。このポリマー合成は、
‐セバシン酸 6000g（29.7モル）
‐ブタンジオール2940ｇ（32.7モル）
‐メチルリシノレート489.4g（1.6モル）
−モノブチルスタン酸9g  (4.3・10-2 モル)
を用いて、実施例１に記載の工程に従ったものである。
【００４３】
活発な攪拌、窒素気流下、温度を徐々に210℃に上げた。軽副生物の理論量の98％を蒸留するまでこの反応を継続した。次いで240℃に加熱し、1mmHgの圧力を該システムに加えた。この反応を120分間継続した。固有粘度0.92dl/gおよびTm＝62℃を有するポリマー7kgを得た。
【００４４】
ポリマー1kgを、
−温度プロファイル；23−90−170−170−170℃
−スクリュ−回転速度：200rpm；処理量：1kg/h
の条件下で、ハーケレオコード押出機中、2,5−ジメチル−2,5−ジ(tert−ブチル) パーオキシヘキサン(ルベpロックス101)1g(0.1pph)と反応させた。
実施例１のように測定して、0.22％のゲル画分を有し、固有粘度1.26dl/gの生成物を得た。
【００４５】
実施例３
３官能性モノマーで枝分かれし、重縮合により得られる、ポリブチレンセバケート−コ−リシノレートでグレードアップを行った。このポリマー合成は、
‐セバシン酸 6000g（29.7モル）
‐ブタンジオール2940ｇ（32.7モル）
‐メチルリシノレート1384g（4.43モル）
−グリセロール 25.1g (0.27モル)
−モノブチルスタン酸9g  (Fascat 4100  4.3・10-2 モルに相当)
を用いて、実施例１に記載の方法に従って実施した。
【００４６】
活発な攪拌、窒素気流下、温度を徐々に210℃に上げた。軽副生物の理論量の95％を蒸留するまでこの反応を継続した。次いで240℃に加熱し、0.6mmHgの圧力を該システムに加えた。この反応を300分間継続した。固有粘度が1.15dl/gのポリマー7kgを得た。
【００４７】
ポリマー1kgを、
−温度プロファイル；100−150−150−150℃
−スクリュ−回転速度：150rpm；処理量：3kg/h
の条件下で、ハーケ・レオコード押出機中、2,5−過酸化ジベンゾイル(アルドリッチ  Aldrich)２g(0.２pph)と反応させた。
固有粘度1.35dl/gおよびゲル画分＝0.5％の生成物を得た。
【００４８】
実施例４
‐セバシン酸 6000g（29.7モル）
‐ブタンジオール2940ｇ（32.7モル）
−Fascat 4100   9g  (4.3・10-2 モル)
を、実施例１の反応器中で反応させた。
【００４９】
活発な攪拌、窒素気流下、温度を徐々に210℃に上げた。軽副生物の理論量の95％（780ml）を蒸留するまでこの反応を継続した。次いで240℃に加熱し、1.0mmHgの圧力を該システムに加えた。この反応を120分間継続した。固有粘度が0.84dl/gのポリマー7kgを得た。このポリマーを次いでハーケ・レオコード中でフィルム化した。
【００５０】
次いで、実施例１の反応器中に
‐セバシン酸 5050g（25.0モル）
‐ネオペンチルグリコール2700ｇ（26.0モル）
−Fascat 4100   8g  (3.8・10-2 モル)
を加えた。
【００５１】
活発な攪拌、窒素気流下、温度を徐々に210℃に上げた。軽副生物の理論量の87％（780ml）を蒸留するまでこの反応を継続した。次いで240℃に加熱し、0.2mmHgの圧力を該システムに加えた。この反応を200分間継続した。生成物(ポリネオペンチレンセバケート)は、DSCで融解ピーク点を示さず、固有粘度0.87dl/gを有する、室温で非晶質のポリマーである。非晶質のため、この生成物はフィルム化し得ない。
【００５２】
ポリブチレンセバケート240gと、上記のようにして得られたポリネオペンチレンセバケート160gを、2,5−ジメチル−2,5−ジ(tert−ブチル) パーオキシヘキサン（ルペロックス101−アトフィナAtofina）1.2g(0.3pph)と、
−温度プロファイル；23−90−170−170−170℃
−スクリュ−回転速度：200rpm；処理量：1.2kg/h
の条件下で、押出機中で反応させた。固有粘度1.29dl/g、ゲル画分＝0.12％のポリマーを得た。ハーケでフィルム化された生成物は、以下の結果を示す。
【００５３】
【表１】
2005523354.tif 000002
【００５４】
実施例５
‐実施例２のポリマー    700g
‐天然ゴムCV60          300ｇ
‐2,5−ジメチル−2,5−ジ（tert−ブチル）パーオキシへキサン
（ルペロックス101−アトフィナ）3g  (0.3  pph)
‐温度プロファイル；            23−100−100−100−100℃
‐スクリュ−回転速度：          200rpm；  処理量：1kg/h
をハーケ・レオコード押出機で押し出した。
【００５５】
かくして得られた生成物を次いで、温度を高くした押出機で反応させた。
−温度プロファイル；            23−90−170−170−170℃
−スクリュ−回転速度：          200rpm；  処理量：1kg/h
ハーケ・レオコード押出機中で生成したフィルムを得た。実施例2によるポリマーのフィルムの引裂き抵抗力と比較した、このフィルムのエルメンドルフ引裂き抵抗力を表に示した。表の値は、縦方向における引裂き抵抗力における著しい改善と、この特性の両方向の均衡が得られたことを示している。
【００５６】
【表２】
2005523354.tif 000003
【００５７】
【表３】
2005523354.tif 000004
10分のTdimは次の温度に相当する：
(1)157℃；(2)161℃；(3)98℃；(4)111℃
【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
ポリエステルと有機過酸化物との反応性押出によって得られ、ポリエステルに対し4.5重量％(w/w)より低い、好ましくは3重量％より低い、より好ましくは1重量％より低いゲル画分を有するジカルボン酸／ジオールタイプの、一つ以上の生分解性脂肪族および／または脂肪−芳香族の熱可塑性ポリエステルの組成物。
【請求項２】
該ポリエステルが、ポリエステルの溶融温度より少なくとも20℃高い反応温度での反応性押出により得られ、過酸化物の半減期Tdimが10分、好ましくは5分、より好ましくは3分未満であるような、請求項１に記載の組成物。
【請求項３】
ジカルボン酸が、シュウ酸、マロン酸、コハク酸、グルタル酸、アジピン酸、ピメリン酸、スベリン酸、アゼライン酸、セバシン酸、ウンデカン二酸、ドデカン二酸およびブラシル酸からなる群から選択される、請求項２に記載の組成物。
【請求項４】
ジオールが1,2−エタンジオール、1,2−プロパンジオール、1,3−プロパンジオール、1,4−ブタンジオール、1,5−ペンタンジオール、1,6ヘキサンジオール、1,7−ヘプタンジオール、1,8−オクタンジオール、1,9−ノナンジオール、1,10−デカンジオール、1,11−ウンデカンジオール、1,12−ドデカンジオール、1,13−トリデカンジオール、1,4−シクロヘキサンジメタノール、ネオペンチルグリコール、2−メチル−1,3−プロパンジオール、ジアンヒドロソルビトール、ジアンヒドロマンニトール、ジアンヒドロイディトール、シクロヘキサンジオール、シクロヘキサンメタンジオールを含む群から選択される、請求項３に記載の組成物。
【請求項５】
出発モノマーが、組成物中の酸の全量に対して0.1〜20モル％、好ましくは0.2〜10モル％、より好ましくは0.3〜7モル％の範囲の量で、天然または合成由来の不飽和酸またはそのエステルをも含む、請求項1〜４のいずれかに記載の組成物。
【請求項６】
出発モノマーがさらに、ジカルボン酸/ジオールの全量に基づいて、多官能性芳香族化合物を50モル％まで含む、請求項1〜５のいずれかに記載の生分解性組成物。
【請求項７】
一つ以上の多官能性分子をジカルボン酸に基づいて0.1〜3モル％の範囲の量で含み、前記分子がグリセロール、ペンタエリスリトール、トリメチロールプロパン、クエン酸、デンシポール酸、オーリポール酸、エポキシ化大豆油およびひまし油から選択される、請求項１〜６のいずれかに記載の組成物。
【請求項８】
少なくとも一つのヒドロキシ酸を、ジカルボン酸のモルに基づいて0.1〜49％、好ましくは0〜30モル％の範囲の量で含み、前記ヒドロキシ酸が、グリコール酸、ヒドロキシ酪酸、ヒドロキシカプロン酸、ヒドロキシ吉草酸、7−ヒドロキシへプタン酸、8−ヒドロキシカプロン酸、9−ヒドロキノナン酸および乳酸からなる群から選択される、請求項１〜7のいずれかに記載の組成物。
【請求項９】
同じタイプ、ランダムまたはブロックのポリエステルとの、または（発酵によっても得られる）ポリヒドロキシ酸タイプの他のポリエステルとの、またはポリエステル以外の合成ポリマーとの、あるいは澱粉、セルロース、キトサン、アルギネーチおよび天然ゴムからなる群から選択される天然由来のポリマーとのブレンドである、請求項１〜８のいずれかに記載の組成物。
【請求項１０】
澱粉およびセルロースが改質された、および／または澱粉が分解化およびゼラチン化形態にて存在する、請求項９に記載の組成物。
【請求項１１】
澱粉との混合が、澱粉に本来含まれている、または澱粉組成物の可塑剤として加えられた水の存在下で行われる、請求項１０に記載の組成物。
【請求項１２】
有機過酸化物が、ジアシルパーオキサイド、パーオキシエステル、ジアルキルパーオキサイド、ヒドロキシパーオキサイド、パーオキシケタールおよびパーオキシジカルボン酸を含む群から選択される、請求項１〜１１のいずれかに記載の組成物。
【請求項１３】
ジアシルパーオキサイド、ジアルキルパーオキサイドが過酸化ベンゾイル、過酸化ラウロイル、過酸化イソナノイル、過酸化ジクミル、ジ−（tert−ブチルパーオキシイソプロピル）ベンゼン、tert−ブチルパーオキサイド、2,5−ジメチル−2,5−ジ（tert−ブチル）パーオキシへキサンを含む群から選択される、請求項１２に記載の組成物。
【請求項１４】
ポリエステルの溶融温度より少なくとも２０℃高い反応温度で、ポリエステルと、有機過酸化物の半減期Tdimが10分未満、好ましくは５分未満、より好ましくは３分未満であるような、有機過酸化物との反応性押出によって得られ、組成物がポリエステルに対し4.5重量％(w/w)より低い、好ましくは3重量％より低い、より好ましくは1重量％より低いゲル画分を有する、ジカルボン酸／ジオールタイプの、一つ以上の生分解性脂肪族および／または脂肪−芳香族熱可塑性ポリエステルの組成物の製造方法。
【請求項１５】
−    一方向性または二方向性フィルム、および他のポリマー材料との多層フィルム；
−    マルチングフィルムのような農業用フィルム；
−    有機廃棄物収集用の袋およびライナー；
−    牛乳、ヨーグルト、精肉、ドリンクなどのための、即席容器のような単層または多層の食品パッケージ；
−    押出コーティング技法により得られる被覆物；
−    紙、プラスチック、アルミニウム、金属化フィルムとの多層ラミネート；
−    予備発泡粒子からの発泡ブロックを含む、発泡および半発泡製品；
−    発泡シート、熱成形シートおよびそれらから得られる食品包装用容器；
−    青果用一般容器；
−    フィラーとしての、ゼラチン化、分解化および／または複合化した澱粉もしくは天然澱粉との複合物；
−    保健衛生分野用の繊維、織物および不織布
の製造に用いられる、請求項１に記載の、一つ以上の生分解性の、脂肪族および／または脂肪−芳香族の熱可塑性ポリエステルの組成物の使用。
【請求項１６】
請求項１〜１３のいずれかに記載の組成物から得られる成形品。
【請求項１７】
前記成形品が、一方向性フィルム、二方向性フィルム、他のポリマー材料との多層フィルム、マルチングフィルム、押出コーティング技法により得られる被覆物から選択される、請求項１６に記載の成形品。
【請求項１８】
前記成形品が、有機廃棄物収集用の袋またはライナーから選択される、請求項１６に記載の成形品。
【請求項１９】
前記成形品が、牛乳容器、ヨーグルト容器、精肉容器、飲料容器、果物容器、野菜容器から選択される、単層、多層の食品容器である、請求項１６に記載の成形品。
【請求項２０】
前記成形品が、紙、プラスチック、アルミニウム、金属化フィルムから選択される材料の層を含む多層ラミネートである、請求項１６に記載の成形品。
【請求項２１】
前記成形品が、発泡製品、半発泡製品、予備発泡粒子からの発泡ブロック、発泡シート、熱成形シート、発泡シートまたは熱成形シートから作られる食品包装用容器から選択される、請求項１６に記載の成形品。
【請求項２２】
前記成形品が、フィラーとしての、ゼラチン化、分解化および／または複合化した澱粉または天然澱粉との複合物から選択される、請求項１６に記載の成形品。
【請求項２３】
前記成形品が、保健衛生分野の繊維、織物、不織布から選択される、請求項１６に記載の成形品。
【国際調査報告】
2005523354.tif 000005
2005523354.tif 000006
2005523354.tif 000007